(57)【要約】  本発明は、電極層（すなわち、正極層および／または負極層）と端面電極との接続不良をより十分に抑制することができる固体電池を提供する。本発明は、１つ以上の正極層および１つ以上の負極層が固体電解質層を介して交互に積層されている積層構造を有する固体電池であって、前記固体電池は前記積層構造の端面に正極および負極の端面電極を有し、前記正極層または前記負極層の少なくとも一方の電極層は、該電極層と同極の前記端面電極側の端部において、断面視で、該電極層と同極の前記端面電極側に突出した突形状を有しながら、該電極層と同極の前記端面電極と電気的に接続されている、固体電池に関する。
2020100683.tif 000002
【特許請求の範囲】
【請求項１】
１つ以上の正極層および１つ以上の負極層が固体電解質層を介して交互に積層されている積層構造を有する固体電池であって、
前記固体電池は前記積層構造の端面に正極および負極の端面電極を有し、
前記正極層または前記負極層の少なくとも一方の電極層は、該電極層と同極の前記端面電極側の端部において、断面視で、該電極層と同極の前記端面電極側に突出した突形状を有しながら、該電極層と同極の前記端面電極と電気的に接続されている、固体電池。
【請求項２】
前記電極層は集電部材レス構造を有する、請求項１に記載の固体電池。
【請求項３】
前記突形状の突出長さは５μｍ以上５００μｍ以下である、請求項１または２に記載の固体電池。
【請求項４】
前記電極層の前記端部は前記端面電極と直接的かつ電気的に接続されている、請求項１〜３のいずれかに記載の固体電池。
【請求項５】
前記端面電極は、断面視において、前記電極層の前記端部に対して相補的な形状となる相補的形状部を有する、請求項４に記載の固体電池。
【請求項６】
前記電極層の前記端部と前記端面電極との接続面は、段差構造、傾斜構造、湾曲構造またはそれらの複合構造を形成している、請求項４または５に記載の固体電池。
【請求項７】
前記電極層は前記端面電極と焼結体同士の一体焼結をなしている、請求項４〜６のいずれかに記載の固体電池。
【請求項８】
前記電極層の前記端部は接合部位を介して前記端面電極と間接的かつ電気的に接続されており、
前記接合部位は前記電極層および前記端面電極の構成材料とは異なる材料から構成されている、請求項１〜３のいずれかに記載の固体電池。
【請求項９】
前記接合部位は、断面視において、前記電極層の前記端部に対して相補的な形状となる相補的形状部を有する、請求項８に記載の固体電池。
【請求項１０】
前記電極層の前記端部と前記接合部位との接続面は、段差構造、傾斜構造、湾曲構造またはそれらの複合構造を形成している、請求項８または９に記載の固体電池。
【請求項１１】
前記接合部位は、前記端面電極側の端部において、断面視で前記端面電極側に突出した突形状を有しながら、前記端面電極と電気的に接続されている、請求項８〜１０のいずれかに記載の固体電池。
【請求項１２】
前記端面電極は、断面視において、前記接合部位の端面電極側の端部に対して相補的な形状となる相補的形状部を有する、請求項１１に記載の固体電池。
【請求項１３】
前記接合部位と前記端面電極との接続面は、段差構造、傾斜構造、湾曲構造またはそれらの複合構造を形成している、請求項１１または１２に記載の固体電池。
【請求項１４】
前記接合部位の前記端部の前記突形状における突出長さは５μｍ以上５００μｍ以下である、請求項１１〜１３のいずれかに記載の固体電池。
【請求項１５】
前記電極層は前記接合部位と焼結体同士の一体焼結をなしている、請求項８〜１４のいずれかに記載の固体電池。
【請求項１６】
前記電極層は前記接合部位および前記端面電極と焼結体同士の一体焼結をなしている、請求項８〜１５のいずれかに記載の固体電池。
【請求項１７】
前記接合部位は、前記電極層を構成する材料と前記端面電極を構成する材料との混合材料を含む、請求項８〜１６のいずれかに記載の固体電池。
【請求項１８】
前記電極層の前記端部は、その端面全面で、前記接合部位と直接的かつ電気的に接続されている、請求項８〜１７のいずれかに記載の固体電池。
【請求項１９】
前記電極層の前記端部は、その端面の一部で、前記接合部位と直接的かつ電気的に接続されつつ、その端面の残部で、前記端面電極と直接的かつ電気的に接続されている、請求項８〜１７のいずれかに記載の固体電池。
【請求項２０】
前記端面電極の色が正極側と負極側で異なる、請求項１〜１９のいずれかに記載の固体電池。
【発明の詳細な説明】
【技術分野】
【０００１】
本発明は固体電池に関する。
【背景技術】
【０００２】
近年、携帯電話、携帯用パーソナルコンピュータ等の携帯用電子機器の電源として電池の需要が拡大している。このような用途に用いられる電池においては、イオンを移動させるための媒体として、有機溶媒等の電解質（電解液）が従来から使用されている。しかし、上記の構成の電池では、電解液が漏出するという危険性がある。また、電解液に用いられる有機溶媒等は可燃性物質である。このため、電池の安全性を高めることが求められている。【０００３】
そこで、電池の安全性を高めるために、電解質として、電解液に代えて、固体電解質を用いた固体電池の研究が進められている。【０００４】
固体電池としては、例えば、特許文献１において、１つ以上の正極層および１つ以上の負極層が固体電解質層を介して交互に積層されている積層構造を有する固体電池であって、積層構造の端面に端面電極を有する固体電池が開示されている。
【先行技術文献】
【特許文献】
【０００５】
【特許文献１】特開２０１１−２１６２３５号公報
【発明の概要】
【発明が解決しようとする課題】
【０００６】
しかしながら、本発明の発明者等は、固体電池のエネルギー密度の向上の観点から、集電層および集電体（例えば箔）を省略して、電極層に電極としての機能と集電層または集電体としての機能を担わせた場合、電池特性が低下することを見い出した。【０００７】
詳しくは、集電層および集電体（例えば箔）を省略した固体電池としては、例えば、図１０に示すように、１つ以上の正極層１０１および１つ以上の負極層１０２が固体電解質層１０３を介して交互に積層されている積層構造を有する固体電池であって、積層構造の端面に端面電極１０４（１０４ａ、１０４ｂ）を有する固体電池が知られている。このような固体電池においては、正極層１０１および負極層１０２はそれぞれ、図１０のＡ'部およびＢ'部に示すように、端面電極１０４ａ、１０４ｂ側の端部において、断面視で水平面に対して垂直な平面で端面電極１０４ａ、１０４ｂと電気的に接続されている。このため、電極層１０１，１０２と端面電極１０４との接続不良が生じやすく、その結果電池特性が低下することがわかった。【０００８】
そこで、図１１に示すように、端面電極１０４（１０４ａ、１０４ｂ）に取り出し部１４０（１４０ａ、１４０ｂ）を設けて、電極層１０１，１０２と端面電極１０４との接続不良を抑制することを試みた。しかしながら、正極層１０１および負極層１０２はそれぞれ、図１１のＡ'部およびＢ'部に示すように、端面電極１０４ａ、１０４ｂ側の端部において、断面視で水平面に対して垂直な平面で端面電極１０４ａ、１０４ｂの取り出し部１４０ａ、１４０ｂと電気的に接続されているため、電極層１０１，１０２と端面電極１０４との接続不良がやはり生じやすかった。【０００９】
本発明は、電極層（すなわち、正極層および／または負極層）と端面電極との接続不良をより十分に抑制することができる固体電池を提供することを目的とする。
【課題を解決するための手段】
【００１０】
本発明は、
１つ以上の正極層および１つ以上の負極層が固体電解質層を介して交互に積層されている積層構造を有する固体電池であって、
前記固体電池は前記積層構造の端面に正極および負極の端面電極を有し、
前記正極層または前記負極層の少なくとも一方の電極層は、該電極層と同極の前記端面電極側の端部において、断面視で、該電極層と同極の前記端面電極側に突出した突形状を有しながら、該電極層と同極の前記端面電極と電気的に接続されている、固体電池に関する。
【発明の効果】
【００１１】
本発明の固体電池は、集電部材レス構造を有していても、電極層（すなわち、正極層および／または負極層）と端面電極との接続不良をより十分に抑制することができる。
【図面の簡単な説明】
【００１２】
【図１】本発明の第１実施態様に係る固体電池の模式的断面図である。
【図２】本発明の第２実施態様に係る固体電池の模式的断面図である。
【図３】本発明の第３実施態様に係る固体電池の模式的断面図である。
【図４】本発明の第４実施態様に係る固体電池の模式的断面図である。
【図５】本発明の第５実施態様に係る固体電池の模式的断面図である。
【図６】本発明の第６実施態様に係る固体電池の模式的断面図である。
【図７Ａ】本発明の固体電池において負極層（または正極層）が端面電極側の端部に有し得る端部突状構造の一例を説明するための負極層（または正極層）近傍の拡大模式的断面図である。
【図７Ｂ】本発明の固体電池において負極層（または正極層）が端面電極側の端部に有し得る端部突状構造の一例を説明するための負極層（または正極層）近傍の拡大模式的断面図である。
【図７Ｃ】本発明の固体電池において負極層（または正極層）が端面電極側の端部に有し得る端部突状構造の一例を説明するための負極層（または正極層）近傍の拡大模式的断面図である。
【図７Ｄ】本発明の固体電池において負極層（または正極層）が端面電極側の端部に有し得る端部突状構造の一例を説明するための負極層（または正極層）近傍の拡大模式的断面図である。
【図７Ｅ】本発明の固体電池において負極層（または正極層）が端面電極側の端部に有し得る端部突状構造の一例を説明するための負極層（または正極層）近傍の拡大模式的断面図である。
【図７Ｆ】本発明の固体電池において負極層（または正極層）が端面電極側の端部に有し得る端部突状構造の一例を説明するための負極層（または正極層）近傍の拡大模式的断面図である。
【図７Ｇ】本発明の固体電池において負極層（または正極層）が端面電極側の端部に有し得る端部突状構造の一例を説明するための負極層（または正極層）近傍の拡大模式的断面図である。
【図７Ｈ】本発明の固体電池において負極層（または正極層）が端面電極側の端部に有し得る端部突状構造の一例を説明するための負極層（または正極層）近傍の拡大模式的断面図である。
【図７Ｉ】本発明の固体電池において負極層（または正極層）が端面電極側の端部に有し得る端部突状構造の一例を説明するための負極層（または正極層）近傍の拡大模式的断面図である。
【図７Ｊ】本発明の固体電池において負極層（または正極層）が端面電極側の端部に有し得る端部突状構造の一例を説明するための負極層（または正極層）近傍の拡大模式的断面図である。
【図７Ｋ】本発明の固体電池において負極層（または正極層）が端面電極側の端部に有し得る端部突状構造の一例を説明するための負極層（または正極層）近傍の拡大模式的断面図である。
【図７Ｌ】本発明の固体電池において負極層（または正極層）が端面電極側の端部に有し得る端部突状構造の一例を説明するための負極層（または正極層）近傍の拡大模式的断面図である。
【図７Ｍ】本発明の固体電池において負極層（または正極層）が端面電極側の端部に有し得る端部突状構造の一例を説明するための負極層（または正極層）近傍の拡大模式的断面図である。
【図７Ｎ】本発明の固体電池において負極層（または正極層）が端面電極側の端部に有し得る端部突状構造の一例を説明するための負極層（または正極層）近傍の拡大模式的断面図である。
【図７Ｏ】本発明の固体電池において負極層（または正極層）が端面電極側の端部に有し得る端部突状構造の一例を説明するための負極層（または正極層）近傍の拡大模式的断面図である。
【図７Ｐ】本発明の固体電池において負極層（または正極層）が端面電極側の端部に有し得る端部突状構造の一例を説明するための負極層（または正極層）近傍の拡大模式的断面図である。
【図７Ｑ】本発明の固体電池において負極層（または正極層）が端面電極側の端部に有し得る端部突状構造の一例を説明するための負極層（または正極層）近傍の拡大模式的断面図である。
【図７Ｒ】本発明の固体電池において負極層（または正極層）が端面電極側の端部に有し得る端部突状構造の一例を説明するための負極層（または正極層）近傍の拡大模式的断面図である。
【図７Ｓ】本発明の固体電池において負極層（または正極層）が端面電極側の端部に有し得る端部突状構造の一例を説明するための負極層（または正極層）近傍の拡大模式的断面図である。
【図７Ｔ】本発明の固体電池において負極層（または正極層）が端面電極側の端部に有し得る端部突状構造の一例を説明するための負極層（または正極層）近傍の拡大模式的断面図である。
【図８Ａ】本発明の固体電池において負極層（または正極層）が端面電極側の端部に有し得る端部突状構造の一例を説明するための負極層（または正極層）近傍の拡大模式的断面図である。
【図８Ｂ】本発明の固体電池において負極層（または正極層）が端面電極側の端部に有し得る端部突状構造の一例を説明するための負極層（または正極層）近傍の拡大模式的断面図である。
【図８Ｃ】本発明の固体電池において負極層（または正極層）が端面電極側の端部に有し得る端部突状構造の一例を説明するための負極層（または正極層）近傍の拡大模式的断面図である。
【図８Ｄ】本発明の固体電池において負極層（または正極層）が端面電極側の端部に有し得る端部突状構造の一例を説明するための負極層（または正極層）近傍の拡大模式的断面図である。
【図８Ｅ】本発明の固体電池において負極層（または正極層）が端面電極側の端部に有し得る端部突状構造の一例を説明するための負極層（または正極層）近傍の拡大模式的断面図である。
【図８Ｆ】本発明の固体電池において負極層（または正極層）が端面電極側の端部に有し得る端部突状構造の一例を説明するための負極層（または正極層）近傍の拡大模式的断面図である。
【図８Ｇ】本発明の固体電池において負極層（または正極層）が端面電極側の端部に有し得る端部突状構造の一例を説明するための負極層（または正極層）近傍の拡大模式的断面図である。
【図８Ｈ】本発明の固体電池において負極層（または正極層）が端面電極側の端部に有し得る端部突状構造の一例を説明するための負極層（または正極層）近傍の拡大模式的断面図である。
【図８Ｉ】本発明の固体電池において負極層（または正極層）が端面電極側の端部に有し得る端部突状構造の一例を説明するための負極層（または正極層）近傍の拡大模式的断面図である。
【図８Ｊ】本発明の固体電池において負極層（または正極層）が端面電極側の端部に有し得る端部突状構造の一例を説明するための負極層（または正極層）近傍の拡大模式的断面図である。
【図８Ｋ】本発明の固体電池において負極層（または正極層）が端面電極側の端部に有し得る端部突状構造の一例を説明するための負極層（または正極層）近傍の拡大模式的断面図である。
【図８Ｌ】本発明の固体電池において負極層（または正極層）が端面電極側の端部に有し得る端部突状構造の一例を説明するための負極層（または正極層）近傍の拡大模式的断面図である。
【図８Ｍ】本発明の固体電池において負極層（または正極層）が端面電極側の端部に有し得る端部突状構造の一例を説明するための負極層（または正極層）近傍の拡大模式的断面図である。
【図８Ｎ】本発明の固体電池において負極層（または正極層）が端面電極側の端部に有し得る端部突状構造の一例を説明するための負極層（または正極層）近傍の拡大模式的断面図である。
【図８Ｏ】本発明の固体電池において負極層（または正極層）が端面電極側の端部に有し得る端部突状構造の一例を説明するための負極層（または正極層）近傍の拡大模式的断面図である。
【図８Ｐ】本発明の固体電池において負極層（または正極層）が端面電極側の端部に有し得る端部突状構造の一例を説明するための負極層（または正極層）近傍の拡大模式的断面図である。
【図９Ａ】本発明の固体電池において負極層（または正極層）が端面電極側の端部に有し得る端部突状構造の一例を説明するための負極層（または正極層）近傍の拡大模式的断面図である。
【図９Ｂ】本発明の固体電池において負極層（または正極層）が端面電極側の端部に有し得る端部突状構造の一例を説明するための負極層（または正極層）近傍の拡大模式的断面図である。
【図９Ｃ】本発明の固体電池において負極層（または正極層）が端面電極側の端部に有し得る端部突状構造の一例を説明するための負極層（または正極層）近傍の拡大模式的断面図である。
【図９Ｄ】本発明の固体電池において負極層（または正極層）が端面電極側の端部に有し得る端部突状構造の一例を説明するための負極層（または正極層）近傍の拡大模式的断面図である。
【図９Ｅ】本発明の固体電池において負極層（または正極層）が端面電極側の端部に有し得る端部突状構造の一例を説明するための負極層（または正極層）近傍の拡大模式的断面図である。
【図９Ｆ】本発明の固体電池において負極層（または正極層）が端面電極側の端部に有し得る端部突状構造の一例を説明するための負極層（または正極層）近傍の拡大模式的断面図である。
【図９Ｇ】本発明の固体電池において負極層（または正極層）が端面電極側の端部に有し得る端部突状構造の一例を説明するための負極層（または正極層）近傍の拡大模式的断面図である。
【図９Ｈ】本発明の固体電池において負極層（または正極層）が端面電極側の端部に有し得る端部突状構造の一例を説明するための負極層（または正極層）近傍の拡大模式的断面図である。
【図９Ｉ】本発明の固体電池において負極層（または正極層）が端面電極側の端部に有し得る端部突状構造の一例を説明するための負極層（または正極層）近傍の拡大模式的断面図である。
【図９Ｊ】本発明の固体電池において負極層（または正極層）が端面電極側の端部に有し得る端部突状構造の一例を説明するための負極層（または正極層）近傍の拡大模式的断面図である。
【図９Ｋ】本発明の固体電池において負極層（または正極層）が端面電極側の端部に有し得る端部突状構造の一例を説明するための負極層（または正極層）近傍の拡大模式的断面図である。
【図９Ｌ】本発明の固体電池において負極層（または正極層）が端面電極側の端部に有し得る端部突状構造の一例を説明するための負極層（または正極層）近傍の拡大模式的断面図である。
【図９Ｍ】本発明の固体電池において負極層（または正極層）が端面電極側の端部に有し得る端部突状構造の一例を説明するための負極層（または正極層）近傍の拡大模式的断面図である。
【図９Ｎ】本発明の固体電池において負極層（または正極層）が端面電極側の端部に有し得る端部突状構造の一例を説明するための負極層（または正極層）近傍の拡大模式的断面図である。
【図９Ｏ】本発明の固体電池において負極層（または正極層）が端面電極側の端部に有し得る端部突状構造の一例を説明するための負極層（または正極層）近傍の拡大模式的断面図である。
【図９Ｐ】本発明の固体電池において負極層（または正極層）が端面電極側の端部に有し得る端部突状構造の一例を説明するための負極層（または正極層）近傍の拡大模式的断面図である。
【図１０】従来の固体電池の一例の模式的断面図を示す。
【図１１】従来の固体電池の一例の模式的断面図を示す。
【発明を実施するための形態】
【００１３】
［固体電池］
本発明は固体電池を提供する。本明細書でいう「固体電池」とは、広義にはその構成要素（特に電解質層）が固体から構成されている電池を指し、狭義にはその構成要素（特に全ての構成要素）が固体から構成されている「全固体電池」を指す。本明細書でいう「固体電池」は、充電および放電の繰り返しが可能な、いわゆる「二次電池」、および放電のみが可能な「一次電池」を包含する。「固体電池」は好ましくは「二次電池」である。「二次電池」は、その名称に過度に拘泥されるものではなく、例えば、「蓄電デバイス」などの電気化学デバイスも包含し得る。
【００１４】
本明細書でいう「平面視」とは、固体電池を構成する後述する層の積層方向Ｄ（または固体電池の厚み方向）に沿って対象物を上側または下側からみたときの状態（上面図または下面図）のことである。又、本明細書でいう「断面視」とは、固体電池を構成する各層の積層方向Ｄ（または固体電池の厚み方向）に対して略垂直な方向からみたときの断面状態（断面図）のことである。特に、正極層および負極層における端面電極側の端部を説明するときの断面視は、積層方向Ｄに平行な面であって、２つの端面電極を通る面（特に２つの端面電極間の距離を規定する直線に平行な面）で、固体電池を切ったときの断面状態（断面図）のことである。本明細書で直接的または間接的に用いる“上下方向”および“左右方向”は、それぞれ図中における上下方向および左右方向に相当する。特記しない限り、同じ符号または記号は、同じ部材・部位または同じ意味内容を示すものとする。ある好適な態様では、鉛直方向下向き（すなわち、重力が働く方向）が「下方向」に相当し、その逆向きが「上方向」に相当すると捉えることができる。
【００１５】
本発明の固体電池１００は、例えば、図１〜図６それぞれにおいて、符号「１００Ａ」、「１００Ｂ」、「１００Ｃ」、「１００Ｄ」、「１００Ｅ」および「１００Ｆ」（以下、単に「１００」ということがある）で示されるような、層状構造（特に積層構造または積層構造体）を有するものである。すなわち、本発明の固体電池１００は、１つ以上の正極層１および１つ以上の負極層２が固体電解質層３を介して交互に積層されており、積層構造の端面に端面電極４（４ａ、４ｂ）を有している。積層構造の端面とは、積層されている各層の端面を含む、積層方向に平行な面（いわゆる側面）のことである。端面電極４ａ、４ｂは通常、積層構造において対向する２つの端面に形成されている。正極層１および負極層２の積層数は任意であり特に限定されない。本発明の固体電池は並列構造を有していてもよいし、または直列構造を有していてもよい。図１〜図６はそれぞれ、本発明に係る第１実施態様〜第６実施態様にかかる固体電池の模式的断面図である。
【００１６】
まず、本発明の固体電池を構成する各層（部材）について説明する。
【００１７】
（電極層）
電極層は正極層１および負極層２を包含する。本発明の固体電池において、電極層は電池反応機能と集電機能とを併せ持つ層であり、すなわち活物質および電子伝導性材料を含む。
【００１８】
正極層１は、いわゆる正極活物質および電子導電性材料を含み、後述する固体電解質材料および／または接合性材料をさらに含んでもよい。正極層１は通常、正極活物質粒子および電子導電性材料を含む焼結体により構成されており、正極活物質粒子、電子伝導性材料粒子、ならびに所望により含有される固体電解質粒子および／または接合性材料を含む焼結体により構成されてもよい。
【００１９】
負極層２は、いわゆる負極活物質および電子導電性材料を含み、後述する固体電解質材料および／または接合性材料をさらに含んでもよい。負極層２は通常、負極活物質粒子および電子導電性材料を含む焼結体により構成されており、負極活物質粒子、電子伝導性材料粒子、ならびに所望により含有される固体電解質粒子および／または接合性材料を含む焼結体により構成されてもよい。
【００２０】
正極層に含まれる正極活物質および負極層に含まれる負極活物質は、固体電池において電子の受け渡しに関与する物質であり、固体電解質層を構成する固体電解質材料に含まれるイオンが正極と負極との間で移動（伝導）して電子の受け渡しが行われることで充放電がなされる。正極層および負極層は特にリチウムイオンまたはナトリウムイオンを吸蔵放出可能な層であることが好ましい。つまり、本発明の固体電池は、固体電解質層を介してリチウムイオンまたはナトリウムイオンが正極と負極との間で移動して電池の充放電が行われる固体二次電池であることが好ましい。
【００２１】
正極層に含まれる正極活物質としては、特に限定されず、例えば、ナシコン型構造を有するリチウム含有リン酸化合物、オリビン型構造を有するリチウム含有リン酸化合物、リチウム含有層状酸化物、およびスピネル型構造を有するリチウム含有酸化物等から成る群から選択される少なくとも一種が挙げられる。ナシコン型構造を有するリチウム含有リン酸化合物の一例としては、Ｌｉ３Ｖ２（ＰＯ４）３等が挙げられる。オリビン型構造を有するリチウム含有リン酸化合物の一例としては、ＬｉＦｅＰＯ４、ＬｉＭｎＰＯ４等が挙げられる。リチウム含有層状酸化物の一例としては、ＬｉＣｏＯ２、ＬｉＣｏ１／３Ｎｉ１／３Ｍｎ１／３Ｏ２等が挙げられる。スピネル型構造を有するリチウム含有酸化物の一例としては、ＬｉＭｎ２Ｏ４、ＬｉＮｉ０．５Ｍｎ１．５Ｏ４等が挙げられる。
【００２２】
また、ナトリウムイオンを吸蔵放出可能な正極活物質としては、ナシコン型構造を有するナトリウム含有リン酸化合物、オリビン型構造を有するナトリウム含有リン酸化合物、ナトリウム含有層状酸化物およびスピネル型構造を有するナトリウム含有酸化物等から成る群から選択される少なくとも１種が挙げられる。
【００２３】
負極層に含まれる負極活物質としては、特に限定されず、例えば、Ｔｉ、Ｓｉ、Ｓｎ、Ｃｒ、Ｆｅ、Ｎｂ、および、Ｍｏからなる群より選ばれる少なくとも一種の元素を含む酸化物、黒鉛−リチウム化合物、リチウム合金、ナシコン型構造を有するリチウム含有リン酸化合物、オリビン型構造を有するリチウム含有リン酸化合物、およびスピネル型構造を有するリチウム含有酸化物等から成る群から選択される少なくとも一種が挙げられる。リチウム合金の一例としては、Ｌｉ−Ａｌ等が挙げられる。ナシコン型構造を有するリチウム含有リン酸化合物の一例としては、Ｌｉ３Ｖ２（ＰＯ４）３、Ｌｉ３Ｆｅ２（ＰＯ４）３等が挙げられる。スピネル型構造を有するリチウム含有酸化物の一例としては、Ｌｉ４Ｔｉ５Ｏ１２等が挙げられる。
【００２４】
また、ナトリウムイオンを吸蔵放出可能な負極活物質としては、ナシコン型構造を有するナトリウム含有リン酸化合物、オリビン型構造を有するナトリウム含有リン酸化合物およびスピネル型構造を有するナトリウム含有酸化物等から成る群から選択される少なくとも１種が挙げられる。
【００２５】
正極層および負極層に含まれる電子伝導性材料としては、特に限定されず、銀、パラジウム、金、プラチナ、アルミニウム、銅、ニッケル等の金属材料；および炭素材料が挙げられる。特に、炭素は正極活物質、負極活物質および固体電解質材と反応し難く、固体電池の内部抵抗の低減に効果があるため好ましい。
【００２６】
正極層および負極層に含まれてよい固体電解質材料は、例えば、後述の固体電解質層に含まれ得る固体電解質材料と同様の材料から選択されてよい。
【００２７】
正極層および負極層に含まれてよい接合性材料は、例えば、後述の接合部位に含まれ得る接合性材料と同様の材料から選択されてよい。
【００２８】
正極層および負極層はそれぞれ独立して焼結助剤をさらに含んでよい。焼結助剤は、特に限定されるものではなく、例えば、リチウム酸化物、ナトリウム酸化物、カリウム酸化物、酸化ホウ素、酸化ケイ素、酸化ビスマス、および酸化リンからなる群から選択される少なくとも１種であり得る。
【００２９】
電極層（正極層および負極層）の厚みは特に限定されず、例えば、それぞれ独立して、２μｍ以上５０μｍ以下であり、電極層と端面電極との接続不良のより一層、十分な抑制の観点から、好ましくは５μｍ以上３０μｍ以下であり、より好ましくは５μｍ以上２０μｍ以下である。
【００３０】
正極層１および負極層２の合計積層数は特に限定されず、例えば、２個以上２０００個以下、特に２個以上２００個以下であってもよい。
【００３１】
（集電層）
本発明において一部の電極層（すなわち正極層１および／または負極層２の一部）は集電層５を有してもよい。例えば、図４に示す第４実施態様に係る固体電池１００Ｄにおいて、正極層１は集電層５を有しているが、全ての電極層は、固体電池のエネルギー密度のさらなる向上の観点から、集電層５を有さないことが好ましい。
【００３２】
集電層は箔の形態を有していてもよいが、一体焼成による固体電池の製造コストの低減および固体電池の内部抵抗の低減の観点から、焼結体の形態を有することが好ましい。
【００３３】
集電層が焼結体の形態を有する場合、例えば、電子伝導性材料粒子および焼結助剤を含む焼結体により構成されてもよい。集電層に含まれる電子伝導性材料は、例えば、電極層に含まれ得る電子伝導性材料と同様の材料から選択されてよい。集電層に含まれる焼結助剤は、例えば、電極層に含まれ得る焼結助剤と同様の材料から選択されてよい。
【００３４】
集電層の厚みは特に限定されず、例えば、１μｍ以上５μｍ以下、特に１μｍ以上３μｍ以下であってもよい。
【００３５】
（固体電解質層）
固体電解質層３は固体電解質粒子を含む焼結体により構成されている。固体電解質粒子の材料（すなわち固体電解質材料）は、正極層と負極層との間で移動（伝導）し得るイオン（例えばリチウムイオンまたはナトリウムイオン）を提供できる限り特に限定されない。固体電解質材料としては、例えば、ナシコン構造を有するリチウム含有リン酸化合物、ペロブスカイト構造を有する酸化物、ガーネット型またはガーネット型類似構造を有する酸化物等が挙げられる。ナシコン構造を有するリチウム含有リン酸化合物としては、ＬｉｘＭｙ（ＰＯ４）３（１≦ｘ≦２、１≦ｙ≦２、Ｍは、Ｔｉ、Ｇｅ、Ａｌ、ＧａおよびＺｒからなる群より選ばれた少なくとも一種）が挙げられる。ナシコン構造を有するリチウム含有リン酸化合物の一例としては、例えば、Ｌｉ１．２Ａｌ０．２Ｔｉ１．８（ＰＯ４）３等が挙げられる。ペロブスカイト構造を有する酸化物の一例としては、Ｌａ０．５５Ｌｉ０．３５ＴｉＯ３等が挙げられる。ガーネット型またはガーネット型類似構造を有する酸化物の一例としては、Ｌｉ７Ｌａ３Ｚｒ２Ｏ１２等が挙げられる。
また、ナトリウムイオンが伝導可能な固体電解質としては、例えば、ナシコン構造を有するナトリウム含有リン酸化合物、ペロブスカイト構造を有する酸化物、ガーネット型またはガーネット型類似構造を有する酸化物等が挙げられる。ナシコン構造を有するナトリウム含有リン酸化合物としては、ＮａｘＭｙ（ＰＯ４）３（１≦ｘ≦２、１≦ｙ≦２、Ｍは、Ｔｉ、Ｇｅ、Ａｌ、ＧａおよびＺｒから成る群より選ばれた少なくとも一種）が挙げられる。
【００３６】
固体電解質層は焼結助剤を含んでよい。固体電解質層に含まれる焼結助剤は、例えば、電極層に含まれ得る焼結助剤と同様の材料から選択されてよい。
【００３７】
固体電解質層の厚みは特に限定されず、例えば、１μｍ以上１５μｍ以下、特に１μｍ以上５μｍ以下であってもよい。
【００３８】
（端面電極）
端面電極４は積層構造の端面に形成される電極であり、通常は積層構造体において対向する２つの端面に形成される正極および負極の端面電極（それぞれ４ａ、４ｂ）のことである。端面電極４ａ、４ｂはそれぞれ、積層構造の端面における全面に形成されてもよいし、または一部に形成されてもよい。端面電極４ａ、４ｂは、電極層と端面電極との接続不良のより一層、十分な抑制の観点から、積層構造の端面における全面に形成されることが好ましい。積層構造の端面とは、積層されている各層の端面を含む、積層方向に平行な面（いわゆる側面）のことである。
【００３９】
端面電極４は通常、電子伝導性材料粒子および焼結助剤を含む焼結体により構成されている。端面電極４に含まれる電子伝導性材料は、例えば、電極層に含まれ得る電子伝導性材料と同様の材料から選択されてよい。端面電極４に含まれる焼結助剤は、例えば、電極層に含まれ得る焼結助剤と同様の材料から選択されてよい。
【００４０】
端面電極の厚みは特に限定されず、例えば、１μｍ以上２０μｍ以下、特に１μｍ以上１０μｍ以下であってもよい。
【００４１】
（接合部位）
本発明の固体電池１００は、後述するように、接合部位６を含んでもよい。接合部位は電極層と当該電極層と同極の端面電極との接合を担う部位である。
【００４２】
接合部位６は通常、接合性材料を含む焼結体により構成されている。接合性材料（例えば粒子）は、例えば、電極層の構成材料（例えば粒子）および端面電極の構成材料（例えば粒子）と接触して焼結したとき、これらの粒子界面において結合が達成され易い無機系粒子である。接合性材料は電子伝導性および／またはイオン導電性を有していてもよいし、または有していなくてもよい。接合性材料としては、例えば、石英ガラス（ＳｉＯ２）、およびＳｉＯ２と、ＰｂＯ，Ｂ２Ｏ３，ＭｇＯ，ＺｎＯ，Ｂｉ２Ｏ３，Ｎａ２Ｏ，Ａｌ２Ｏ３，ＣａＯ，ＢａＯから選ばれる少なくとも１つとを組合わせた複合酸化物系ガラス等が挙げられる。
【００４３】
接合部位６は接合性材料の他に、電子伝導性材料、固体電解質材料、および／または焼結助剤をさらに含んでもよい。接合部位６に含まれる電子伝導性材料は、例えば、電極層に含まれ得る電子伝導性材料と同様の材料から選択されてよい。接合部位６に含まれる固体電解質材料は、例えば、固体電解質層に含まれ得る固体電解質材料と同様の材料から選択されてよい。接合部位６に含まれる焼結助剤は、例えば、電極層に含まれ得る焼結助剤と同様の材料から選択されてよい。
【００４４】
接合部位６の厚みは特に限定されず、通常は端面電極と接合させる電極層と同様の厚みであってもよい。
【００４５】
（本発明の固体電池のより重要な特徴的構造）
本発明の固体電池は集電部材レス構造を有する。集電部材レス構造とは、正極層または負極層の少なくとも一方の電極層が、集電層および集電体（例えば箔）等の集電部材を有さない構造のことである。「集電層および集電体（例えば箔）等の集電部材」とは、電池反応（例えば電子発生反応）に直接的に寄与することなく、集電機能を専ら発揮する部材のことであり、従って、電極としての機能と、集電体としての機能を兼ね備えている電極層とは異なる。
【００４６】
集電部材レス構造を有する電極層は、電極としての機能と、集電体としての機能を兼ね備えている。電極層が電極としての機能と集電体としての機能を兼ね備えているとは、当該電極層は電池反応（充放電反応）を行うだけでなく、当該反応により発生した電子を端面電極に移動または誘導させることができる、という意味である。これらの機能を兼ね備えている正極層および負極層等の電極層は通常、活物質および電子伝導性材料を含み、箔等の集電体や集電層等の他の部材を要することなく、電子を端面電極に移動させることができる。
【００４７】
本発明の固体電池においては、図１〜図３および図５〜図６に示すように、正極層１および負極層２の両方の電極層が集電部材レス構造を有していてもよいし、または図４に示すように、一方の電極層が集電部材レス構造を有していてもよい。図４に示す本発明の第４実施態様に係る固体電池は、負極層２が集電部材レス構造を有し、かつ正極層１が集電部材（例えば集電層）５を有しているが、負極層２が集電部材（例えば集電層）を有し、かつ正極層１が集電部材レス構造を有していてもよい。本発明の固体電池においては、固体電池のエネルギー密度のさらなる向上の観点から、正極層１および負極層２の両方の電極層が集電部材レス構造を有していることが好ましい。本発明の固体電池においては、電極層と端面電極との接続不良のより一層、十分な抑制および固体電池のエネルギー密度のさらなる向上の観点から、正極層１および負極層２の両方の電極層が集電部材レス構造を有し、かつ後述する端部突状構造を有していることが好ましい。
【００４８】
本発明の固体電池において、正極層１または負極層２の少なくとも一方の電極層（特に集電部材レス構造を有する電極層）は、図１〜図６に示すように、端部突状構造を有している。端部突状構造とは、電極層（特に集電部材レス構造を有する電極層）が、図１〜図６に示すように、当該電極層と同極の端面電極４（４ａ、４ｂ）側の端部（Ａ１〜Ａ６およびＢ１〜Ｂ６）において、断面視で、当該電極層と同極の端面電極側に突出した突形状を有しながら、当該電極層と同極の端面電極４ａ、４ｂと電気的に接続されている構造のことである。例えば、正極層１（特に集電部材レス構造を有する正極層１）は、図１〜図６に示すように、正極の端面電極４ａ側の端部（Ａ１〜Ａ６）において、断面視で、正極の端面電極側に突出した突形状を有しながら、正極の端面電極４ａと電気的に接続されている。また例えば、負極層２（特に集電部材レス構造を有する負極層２）は、図１〜図６に示すように、負極の端面電極４ｂ側の端部（Ｂ１〜Ｂ６）において、断面視で、負極の端面電極側に突出した突形状を有しながら、負極の端面電極４ｂと電気的に接続されている。
【００４９】
詳しくは電極層１，２は、当該電極層と同極の端面電極４（４ａ、４ｂ）側の端部（Ａ１〜Ａ６およびＢ１〜Ｂ６）において突形状を有しており、当該突形状は、断面視において、当該電極層と同極の端面電極４（４ａ、４ｂ）側に突出している。例えば、正極層１は、正極の端面電極４ａ側の端部（Ａ１〜Ａ６）において突形状を有しており、当該突形状は、断面視において、正極の端面電極４ａ側に突出している。また例えば、負極層２は、負極の端面電極４ｂ側の端部（Ｂ１〜Ｂ６）において突形状を有しており、当該突形状は、断面視において、負極の端面電極４ｂ側に突出している。
【００５０】
電極層１，２における端面電極４（４ａ、４ｂ）側の端部（Ａ１〜Ａ６およびＢ１〜Ｂ６）が、断面視で、当該電極層と同極の端面電極側に突出した突形状を有するとは、断面視において、当該電極層における当該端部の端面が鉛直線で示されるものではないことを意味する。詳しくは、各電極層１，２において、当該電極層と同極の端面電極４（４ａ、４ｂ）側の端部（Ａ１〜Ａ６およびＢ１〜Ｂ６）は、図１〜図６に示すように、断面視において当該端部の端面を規定する線分上の点のうち端面電極４から最も遠位の点Ｊを通る鉛直線Ｘ，Ｙを基準にして、当該電極層と同極の端面電極４（４ａ、４ｂ）の側Ｚａ、Ｚｂに突出している。例えば、正極層１において、正極の端面電極４ａ側の端部（Ａ１〜Ａ６）は、図１〜図６に示すように、断面視において当該端部の端面を規定する線分上の点のうち端面電極４ａから最も遠位の点Ｊを通る鉛直線Ｘを基準にして、正極の端面電極４ａの側（Ｚａ方向）に突出している。また例えば、負極層２において、負極の端面電極４ｂ側の端部（Ｂ１〜Ｂ６）は、図１〜図６に示すように、断面視において当該端部の端面を規定する線分上の点のうち端面電極４ｂから最も遠位の点Ｊを通る鉛直線Ｙを基準にして、負極の端面電極４ｂの側（Ｚｂ方向）に突出している。鉛直線とは水平面に対して垂直な直線という意味である。
【００５１】
電極層１，２それぞれにおける端面電極４（４ａ、４ｂ）側の端部（Ａ１〜Ａ６およびＢ１〜Ｂ６）は、当該電極層と同極の端面電極４（４ａ、４ｂ）と直接的に接続されてもよいし、または間接的に接続されてもよい。端部が端面電極と直接的に接続されているとは、図１の端部Ａ１およびＢ１、図２の端部Ａ２およびＢ２、図３の端部Ａ３、図４の端部Ｂ４、および図５の端部Ｂ５のように、当該端部が端面電極４と直接的かつ電気的に接続されているという意味である。端部が端面電極と間接的に接続されているとは、図５の端部Ａ５ならびに図６の端部Ａ６およびＢ６のように、当該端部が後述の接合部位６を介して端面電極４と間接的かつ電気的に接続されているという意味である。電極層の端部が接合部位６を介して端面電極４と間接的かつ電気的に接続されることにより、当該電極層の端面電極に対する接合強度を増加させることが出来、接合不良による電池特性の低下をより十分に抑制することができる。また、正極層１の接合部位６ａの色と、負極層２の接合部位６ｂの色とが異なる場合には、正極層と負極層とを区別し易くなる。
【００５２】
本発明の固体電池が、正極層１および／または負極層２等の電極層における端面電極側の端部において、端部突状構造を有することにより、当該電極層は端面電極または接合部位と“入り組んで”接合することができる。その結果、端部突状構造を有さない場合と比較して、電極層と端面電極または接合部位との接合面積を増加させることができ、接合不良による電池特性の低下をより十分に抑制することが出来る。
【００５３】
電極層の端部突状構造における突形状の突出長さＬは通常、５μｍ以上５００μｍ以下であり、電極層と端面電極との接続不良のより一層、十分な抑制の観点から、好ましくは１０μｍ以上１００μｍ以下である。突形状の突出長さＬは、断面視において、当該端部の端面を規定する線分上の点のうち端面電極から最も遠位の点Ｊから最も近位の点Ｋまでの水平方向での長さ（すなわち距離）のことである（例えば、図１〜図６、図７Ａ、図８Ａおよび図９Ａ参照）。
【００５４】
電極層が有し得る端部突状構造（例えば、電極層１，２の端面電極側の端部と端面電極４との接続面構造、および電極層１，２の端面電極側の端部と接合部位６との接続面構造）は、当該端部が突形状を有する限り特に限定されない。例えば、電極層１，２が有し得る端部突状構造（例えば、電極層１，２の端面電極側の端部と端面電極４との接続面構造、および電極層１，２の端面電極側の端部と接合部位６との接続面構造）は、図１〜図６（特にこれらの図の端部Ａ１〜Ａ６およびＢ１〜Ｂ６）および図７Ａ〜図７Ｔに示すように、段階的に突出した突形状を有する部分を１つ以上含む段差構造であってもよいし、図８Ａ〜図８Ｐに示すように、直線的に突出した突形状を有する部分を１つ以上含む傾斜構造であってもよいし、図９Ａ〜図９Ｐに示すように、曲線的に突出した突形状を有する部分を１つ以上含む湾曲構造であってもよいし、これらの複合構造であってもよい。図７Ａ〜図７Ｔ、図８Ａ〜図８Ｐおよび図９Ａ〜図９Ｐはいずれも、本発明の固体電池において負極層（または正極層）が端面電極側の端部に有し得る端部突状構造の一例を説明するための負極層（または正極層）近傍の拡大模式的断面図である。図７Ａ〜図７Ｔ、図８Ａ〜図８Ｐおよび図９Ａ〜図９Ｐにおいては、負極層２が左側で負極側の端面電極４ｂ（特にその相補的形状部４０ｂ）と接合する際の構造例を示しているが、正極層１が左側で正極側の端面電極４ａ（特にその相補的形状部４０ａ）と接合する際の構造例も併せて示している。
【００５５】
段差構造（例えば、図１〜図６および図７Ａ〜図７Ｔ）において、複数の段差部を有する場合、各段差部の突出長さ（端面電極方向Ｚ（Ｚａ、Ｚｂ）の長さ）Ｌ１、Ｌ２、Ｌ３は、全ての段差部における累積突出長さまたは最大突出長さが、上記突出長さＬの範囲内であればよい。
段差構造（例えば、図１〜図６および図７Ａ〜図７Ｔ）において、各段差部の高さＨ、Ｈ１、Ｈ２、Ｈ３、Ｈ４は、全ての段差部の合計高さが、後述する電極層の厚み以下であればよい。各段差部の高さＨ、Ｈ１、Ｈ２、Ｈ３、Ｈ４は通常、それぞれ独立して、１μｍ以上３０μｍ以下であり、電極層と端面電極との接続不良のより一層、十分な抑制の観点から、好ましくは１μｍ以上２０μｍ以下、より好ましくは１μｍ以上１０μｍ以下、さらに好ましくは１μｍ以上５μｍ以下である。
【００５６】
傾斜構造（例えば、図８Ａ〜図８Ｐ）において、複数の傾斜部を有する場合、各傾斜部の突出長さ（端面電極方向Ｚ（Ｚａ、Ｚｂ）の長さ）Ｌ１、Ｌ２、Ｌ３は、全ての傾斜部における累積突出長さまたは最大突出長さが、上記突出長さＬの範囲内であればよい。
傾斜構造（例えば、図８Ａ〜図８Ｐ）において、各傾斜部の高さＨ、Ｈ１、Ｈ２、Ｈ３、Ｈ４は、全ての傾斜部の合計高さが、後述する電極層の厚み以下であればよい。各傾斜部の高さＨ、Ｈ１、Ｈ２、Ｈ３、Ｈ４は通常、それぞれ独立して、１μｍ以上３０μｍ以下であり、電極層と端面電極との接続不良のより一層、十分な抑制の観点から、好ましくは１μｍ以上２０μｍ以下、より好ましくは１μｍ以上１０μｍ以下、さらに好ましくは１μｍ以上５μｍ以下である。
【００５７】
湾曲構造（例えば、図９Ａ〜図９Ｐ）において、複数の湾曲部を有する場合、各湾曲部の突出長さ（端面電極方向Ｚ（Ｚａ、Ｚｂ）の長さ）Ｌ１、Ｌ２、Ｌ３は、全ての湾曲部における累積突出長さまたは最大突出長さが、上記突出長さＬの範囲内であればよい。
湾曲構造（例えば、図９Ａ〜図９Ｐ）において、各湾曲部の高さＨ、Ｈ１、Ｈ２、Ｈ３、Ｈ４は、全ての湾曲部の合計高さが、後述する電極層の厚み以下であればよい。各湾曲部の高さＨ、Ｈ１、Ｈ２、Ｈ３、Ｈ４は通常、それぞれ独立して、１μｍ以上３０μｍ以下であり、電極層と端面電極との接続不良のより一層、十分な抑制の観点から、好ましくは１μｍ以上２０μｍ以下、より好ましくは１μｍ以上１０μｍ以下、さらに好ましくは１μｍ以上５μｍ以下である。
【００５８】
本発明の固体電池においては、図１〜図２および図５〜図６に示すように、正極層１および負極層２の両方の電極層（特に集電部材レス構造を有する両方の電極層）が端部突状構造を有していてもよいし、または図３〜図４に示すように、一方の電極層（特に集電部材レス構造を有する一方の電極層）が端部突状構造を有していてもよい。図３に示す本発明の第３実施態様に係る固体電池は、正極層１が端部突状構造を有しているが、図４に示す本発明の第４実施態様に係る固体電池のように、負極層２が端部突状構造を有していてもよい。本発明の固体電池においては、電極層と端面電極との接続不良のより一層、十分な抑制および固体電池のエネルギー密度のさらなる向上の観点から、正極層１および負極層２の両方の電極層が端部突状構造を有していることが好ましく、より好ましくは端部突状構造および集電部材レス構造を有する。
【００５９】
正極層１が端部突状構造を有する場合、必ずしも全ての正極層１が端部突状構造を有さなければならないわけではなく、図１に示すように、一部の正極層１（特に最外の正極層１）は端部突状構造を有さなくてもよい。最外の正極層１とは、最上の正極層および／または最下の正極層のことである。本発明の固体電池においては、電極層と端面電極との接続不良のより一層、十分な抑制および固体電池のエネルギー密度のさらなる向上の観点から、全ての正極層１が端部突状構造を有することが好ましく、より好ましくは端部突状構造および集電部材レス構造を有する。
【００６０】
負極層２が端部突状構造を有する場合、正極層１においてと同様に、必ずしも全ての負極層２が端部突状構造を有さなければならないわけではなく、一部の負極層２は端部突状構造を有さなくてもよい。本発明の固体電池においては、電極層と端面電極との接続不良のより一層、十分な抑制および固体電池のエネルギー密度のさらなる向上の観点から、全ての負極層２が端部突状構造を有することが好ましく、より好ましくは端部突状構造および集電部材レス構造を有する。
【００６１】
電極層１,２の端面電極側の端部が端面電極４（４ａ、４ｂ）と直接的かつ電気的に接続されている場合、端面電極４（４ａ、４ｂ）は、断面視において、例えば図１および図２に示すように、当該電極層の端面電極側の端部に対して相補的な形状となる相補的形状部４０（４０ａ、４０ｂ）を有する。相補的形状部４０（４０ａ、４０ｂ）は、端面電極４（４ａ、４ｂ）の一部を構成しつつ、電極層の端部突状構造（特に突形状）に対応する相補的形状を有する部材であり、通常は端面電極４と同様の材料から構成されている。端面電極４（４ａ、４ｂ）の相補的形状部４０（４０ａ、４０ｂ）は、当該端面電極４と同極性の電極層１，２側に突出している。すなわち、正極側の端面電極４ａが有する相補的形状部４０ａは正極層１に向けて突出し、負極側の端面電極４ｂが有する相補的形状部４０ｂは負極層２に向けて突出している。この場合におけるが有する相補的形状とは、電極層１,２の端面電極側の端部（特にその突形状）に対して、例えば限りなく０ｍｍに近い（特に０ｍｍ）クリアランスで当接または嵌合可能な形状のことである。このような相補的形状部４０（４０ａ、４０ｂ）により、電極層１,２（特にその端面電極側の端部）と端面電極４（４ａ、４ｂ）（特にその相補的形状部４０（４０ａ、４０ｂ））との接続および篏合が達成されている。電極層と端面電極との接続不良のより一層、十分な抑制の観点から、電極層１,２（特にその端面電極側の端部）は端面電極４（４ａ、４ｂ）（特にその相補的形状部４０（４０ａ、４０ｂ））と焼結体同士の一体焼結をなしていることが好ましい。焼結体同士の一体焼結をなしているとは、隣接または接触する２つまたはそれ以上の部材が焼結により接合されているという意味である。ここでは、電極層１,２（特にその端面電極側の端部）および端面電極４（４ａ、４ｂ）（特にその相補的形状部４０（４０ａ、４０ｂ））はいずれも焼結体でありながら、一体的に焼結されていることが、電極層と端面電極との接続不良のより一層、十分な抑制の観点から好ましい。
【００６２】
電極層１,２の端面電極側の端部が端面電極４（４ａ、４ｂ）と直接的かつ電気的に接続されている場合、電極層１,２の端面電極側の端部は、図１、図２、図７Ａ、図７Ｆ、図７Ｇ、図７Ｌ、図７Ｑ〜図７Ｔ、図８Ａ、図８Ｂ、図８Ｄ、図８Ｆ、図８Ｇ、図８Ｉ〜図８Ｌ、図８Ｎ〜図８Ｐ、図９Ａ〜図９Ｆ、図９Ｉおよび図９Ｋ〜図９Ｐに示すように、その端面全面で、端面電極４（４ａ、４ｂ）（特にその相補的形状部４０（４０ａ、４０ｂ））と直接的かつ電気的に接続されている。
【００６３】
電極層１,２の端面電極側の端部は、接合部位６（６ａ、６ｂ）を介して、端面電極４（４ａ、４ｂ）と間接的かつ電気的に接続されていてもよい。これより、電極層の端面電極との接合強度（特に電極層の接合部位を介した端面電極との接合強度）がより一層、増加し、電極層と端面電極との接合不良に伴う電池性能の低下をより一層、十分に抑制することができる。
【００６４】
電極層１,２の端面電極側の端部が、接合部位６（６ａ、６ｂ）を介して、端面電極４（４ａ、４ｂ）と間接的かつ電気的に接続されている場合、接合部位６（６ａ、６ｂ）（特にその電極層側の端部）は、断面視において、例えば図６に示すように、当該電極層１，２の端部に対して相補的な形状となる相補的形状部６０（６０ａ、６０ｂ）を有することが好ましい。相補的形状部６０（６０ａ、６０ｂ）は、接合部位６（６ａ、６ｂ）の一部を構成しつつ、電極層の端部突状構造（特に突形状）に対応する相補的形状を有する部材であり、通常は接合部位６（６ａ、６ｂ）と同様の材料から構成されている。各電極層において接合部位６（６ａ、６ｂ）の相補的形状部６０（６０ａ、６０ｂ）は、当該電極層１，２側に突出している。すなわち、正極層１の接合部位６ａは当該正極層１に向けて突出し、負極層２の接合部位６ｂは当該負極層２に向けて突出している。相補的形状部６０（６０ａ、６０ｂ）が有する相補的形状とは、電極層１,２の端面電極側の端部（特にその突形状）に対して、例えば限りなく０ｍｍに近い（特に０ｍｍ）クリアランスで当接または嵌合可能な形状のことである。このような相補的形状部６０（６０ａ、６０ｂ）により、電極層１,２（特にその端面電極側の端部）と接合部位６（６ａ、６ｂ）（特にその相補的形状部６０（６０ａ、６０ｂ））との接続および篏合が達成されている。電極層１,２（特にその端面電極側の端部）は接合部位６（６ａ、６ｂ）（特にその相補的形状部６０（６０ａ、６０ｂ））と焼結体同士の一体焼結をなしていることが好ましい。焼結体同士の一体焼結をなしているとは、隣接または接触する２つまたはそれ以上の部材が焼結により接合されているという意味である。ここでは、電極層１,２（特にその端面電極側の端部）および接合部位６（６ａ、６ｂ）（特にその相補的形状部６０（６０ａ、６０ｂ））はいずれも焼結体でありながら、一体的に焼結されていることが好ましい。接合部位６は通常、電極層（正極層１および／または負極層２）および端面電極４の構成材料とは異なる材料から構成されている。例えば、接合部位６は正極層１の構成材料、負極層２の構成材料および端面電極４（ならびに固体電解質層３）の構成材料とは、構成材料の種類および／または配合比率が異なる材料から構成されている。
【００６５】
接合部位６（６ａ、６ｂ）は、図６に示すように、端面電極側の端部（すなわち、断面視における水平方向について、接合部位における、相補的形状部６０（６０ａ、６０ｂ）とは反対方向の端部）において、端部突状構造を有している。接合部位の端部突状構造は、電極層の端部突状構造と同様であり、接合部位６が、図６に示すように、端面電極４（４ａ、４ｂ）側の端部（Ｃ６およびＤ６）において、断面視で端面電極側に突出した突形状を有しながら、端面電極４ａ、４ｂと電気的に接続されている構造のことである。詳しくは、各電極層の接合部位６（６ａ、６ｂ）は、図６に示すように、当該電極層と同極の端面電極４（４ａ、４ｂ）側の端部（Ｃ６およびＤ６）において突形状を有しており、当該突形状は、断面視において、当該電極層と同極の端面電極側に突出している。例えば、正極層１の接合部位６ａは、図６に示すように、正極の端面電極４ａ側の端部（Ｃ６）において突形状を有しており、当該突形状は、断面視において、正極の端面電極４ａ側に突出している。また例えば、負極層２の接合部位６ｂは、図６に示すように、負極の端面電極４ｂ側の端部（Ｄ６）において突形状を有しており、当該突形状は、断面視において、負極の端面電極４ｂ側に突出している。
【００６６】
各電極層の接合部位６において、当該電極層と同極の端面電極側の端部の端面は、断面視において、鉛直線で示されるものではない。詳しくは、例えば、正極層１の接合部位６ａにおいて、正極の端面電極４ａ側の端部Ｃ６は、図６に示すように、断面視において当該端部の端面を規定する線分上の点のうち端面電極４ａから最も遠位の点Ｊ'を通る鉛直線Ｘ'を基準にして、正極の端面電極４ａの側（Ｚａ方向）に突出している。また例えば、負極層２の接合部位６ｂにおいて、負極の端面電極４ｂ側の端部Ｄ６は、図６に示すように、断面視において当該端部の端面を規定する線分上の点のうち端面電極４ｂから最も遠位の点Ｊ'を通る鉛直線Ｙ'を基準にして、負極の端面電極４ｂの側（Ｚｂ方向）に突出している。
【００６７】
接合部位６（６ａ、６ｂ）それぞれにおける端面電極４（４ａ、４ｂ）側の端部（Ｃ６およびＤ６）は、端面電極４（４ａ、４ｂ）と直接的に接続されている。端部が端面電極と直接的に接続されているとは、図６の端部Ｃ６およびＤ６のように、当該端部が端面電極４と直接的かつ電気的に接続されているという意味である。
【００６８】
接合部位６（６ａ、６ｂ）が、端面電極側の端部において、端部突状構造を有することにより、接合部位６（６ａ、６ｂ）は端面電極と“入り組んで”接合することができる。その結果、端部突状構造を有さない場合と比較して、端面電極と接合部位との接合面積をより増加させることができる。このため、電極層は端面電極と、接合部位を介して、強固に接続され、接合不良による電池特性の低下をより十分に抑制することが出来る。
【００６９】
接合部位６（６ａ、６ｂ）の端部突状構造における突形状の突出長さＬ'は、上記した電極層の端部突状構造における突形状の突出長さＬから独立して、当該突出長さＬと同様の範囲内の値であってよい。突出長さＬ'は通常、５μｍ以上５００μｍ以下であり、電極層と端面電極との接続不良のより一層、十分な抑制の観点から、好ましくは１０μｍ以上１００μｍ以下である。突形状の突出長さＬ'は、断面視において、当該端部の端面を規定する線分上の点のうち端面電極から最も遠位の点Ｊ'から最も近位の点Ｋ'までの水平方向での長さ（すなわち距離）のことである（例えば、図６参照）。
【００７０】
接合部位６（６ａ、６ｂ）が有し得る端部突状構造（例えば、接合部位６（６ａ、６ｂ）の端面電極側の端部と端面電極４との接続面構造）は、当該端部が突形状を有する限り特に限定されない。例えば、接合部位６（６ａ、６ｂ）が有し得る端部突状構造（例えば、接合部位６（６ａ、６ｂ）の端面電極側の端部と端面電極４との接続面構造）は、上記した電極層の端部突状構造と同様に、図６（特にこの図の端部Ｃ６およびＤ６）に示すように段階的に突出した突形状を有する部分を１つ以上含む段差構造であってもよいし、直線的に突出した突形状を有する部分を１つ以上含む傾斜構造であってもよいし、曲線的に突出した突形状を有する部分を１つ以上含む湾曲構造であってもよいし、これらの複合構造であってもよい。
【００７１】
接合部位６（６ａ、６ｂ）の端部突状構造において、段差構造における各段差部の突出長さおよび高さ、傾斜構造における各傾斜部の突出長さおよび高さ、ならびに湾曲構造における各湾曲部の突出長さおよび高さはそれぞれ、電極層１，２の端部突状構造においてと同様であってもよい。
【００７２】
電極層１,２の端面電極側の端部が、接合部位６（６ａ、６ｂ）を介して、端面電極４（４ａ、４ｂ）と間接的かつ電気的に接続され、かつ接合部位６が端面電極側の端部で端部突状構造を有している場合、端面電極４（４ａ、４ｂ）は、断面視において、例えば図６に示すように、当該接合部位６（６ａ、６ｂ）の端面電極側の端部に対して相補的な形状となる相補的形状部４０（４０ａ、４０ｂ）を有する。相補的形状部４０（４０ａ、４０ｂ）は、端面電極４（４ａ、４ｂ）の一部を構成しつつ、接合部位６の端部突状構造（特に突形状）に対応する相補的形状を有する部材であり、通常は端面電極４と同様の材料から構成されている。端面電極４（４ａ、４ｂ）の相補的形状部４０（４０ａ、４０ｂ）は当該端面電極４と同極性の電極層１，２側（すなわち接合部位６側）に突出している。すなわち、正極側の端面電極４ａが有する相補的形状部４０ａは正極層１に向けて突出し、負極側の端面電極４ｂが有する相補的形状部４０ｂは負極層２に向けて突出している。この場合において相補的形状部が有する相補的形状とは、接合部位６の端面電極側の端部（特にその突形状）に対して、例えば限りなく０ｍｍに近い（特に０ｍｍ）クリアランスで嵌合可能な形状のことである。このような相補的形状部４０（４０ａ、４０ｂ）により、接合部位６（特にその端面電極側の端部）と端面電極４（４ａ、４ｂ）（特にその相補的形状部４０（４０ａ、４０ｂ））との接続および篏合が達成されている。電極層と端面電極との接続不良のより一層、十分な抑制の観点から、電極層１，２（特にその端面電極側の端部）は接合部位６（６ａ、６ｂ）（特にその相補的形状部６０（６０ａ、６０ｂ））と焼結体同士の一体焼結をなしていることが好ましい。焼結体同士の一体焼結をなしているとは、隣接または接触する２つまたはそれ以上の部材が焼結により接合されているという意味である。ここでは、電極層１，２（特にその端面電極側の端部）および接合部位６（６ａ、６ｂ）（特にその相補的形状部６０（６０ａ、６０ｂ））はいずれも焼結体でありながら、一体的に焼結されていることが、電極層と端面電極との接続不良のより一層、十分な抑制の観点から好ましい。電極層と端面電極との接続不良のより一層、十分な抑制の観点から、電極層１，２（特にその端面電極側の端部）は、接合部位６（６ａ、６ｂ）（特にその相補的形状部６０（６０ａ、６０ｂ））および端面電極４（４ａ、４ｂ）（特にその相補的形状部４０（４０ａ、４０ｂ））と焼結体同士の一体焼結をなしていることがより好ましい。ここでは、電極層１，２（特にその端面電極側の端部）、接合部位６（６ａ、６ｂ）（特にその相補的形状部６０（６０ａ、６０ｂ））および端面電極４（４ａ、４ｂ）（特にその相補的形状部４０（４０ａ、４０ｂ））はいずれも焼結体でありながら、一体的に焼結されていることが、電極層と端面電極との接続不良のより一層、十分な抑制の観点からより好ましい。
【００７３】
電極層１,２の端面電極側の端部が、接合部位６（６ａ、６ｂ）を介して、端面電極４（４ａ、４ｂ）と間接的かつ電気的に接続されている場合、電極層１,２の端面電極側の端部は、図６に示すように、その端面全面で、接合部位６（６ａ、６ｂ）（特にその相補的形状部６０（６０ａ、６０ｂ））と直接的かつ電気的に接続されていてもよい。このとき、接合部位は接合性材料とともに、電子伝導性材料を含む。接合部位はさらに、電極層の構成材料および／または端面電極の構成材料をさらに含んでもよい。電極層１,２の端面電極側の端部が、その端面全面で、接合部位６と直接的かつ電気的に接続されることにより、電極層の端面電極との接合強度（特に電極層の接合部位を介した端面電極との接合強度）がより一層、増し、電極層と端面電極との接合不良に伴う電池性能の低下をより一層、十分に抑制することができる。
【００７４】
電極層１,２の端面電極側の端部が、接合部位６（６ａ、６ｂ）を介して、端面電極４（４ａ、４ｂ）と間接的かつ電気的に接続されている場合、電極層１,２の端面電極側の端部は、図７Ｂ〜図７Ｅ、図７Ｈ〜図７Ｋ、図７Ｍ〜図７Ｐ、図８Ｃ、図８Ｅ、図８Ｈ、図８Ｍ、図９Ｇ、図９Ｈおよび図９Ｊに示すように、その端面の一部で、接合部位６（６ａ、６ｂ）（特にその相補的形状部６０（６０ａ、６０ｂ））と直接的かつ電気的に接続されつつ、その端面の残部で、端面電極４（４ａ、４ｂ）（特にその相補的形状部４０（４０ａ、４０ｂ））と直接的かつ電気的に接続されていてもよい。このとき、接合部位は接合性材料を含み、電子伝導性材料をさらに含んでもよいし、または含まなくてもよい。接合部位は、電極層の構成材料および／または端面電極の構成材料をさらに含んでもよい。電極層１,２の端面電極側の端部が、その端面の一部で、接合部位６と直接的かつ電気的に接続されつつ、その端面の残部で、端面電極４と直接的かつ電気的に接続されることにより、電極層の端面電極との接合強度（特に電極層の接合部位を介した端面電極との接合強度）の向上効果と、電子のより円滑な移動促進効果とのバランスに優れる。詳しくは電極層の端面電極との接合強度（特に電極層の接合部位を介した端面電極との接合強度）がより一層、増加するだけでなく、電子をより円滑に移動させることができる。これらの結果、電極層と端面電極との接合不良に伴う電池性能の低下をより一層、十分に抑制することができるとともに、電極層の集電機能をより一層、十分に向上させることができる。
【００７５】
電極層１,２の端面電極側の端部が、接合部位６（６ａ、６ｂ）を介して、端面電極４（４ａ、４ｂ）と間接的かつ電気的に接続されている場合、図６、図７Ｂ〜図７Ｅ、図７Ｈ〜図７Ｋ、図７Ｍ〜図７Ｐ、図８Ｃ、図８Ｈ、図８Ｍ、図９Ｇおよび図９Ｊに示すように、各電極層において、１つのみの接合部位６ｂ（または６ａ）を用いてもよいし、または図８Ｅおよび図９Ｈに示すように、各電極層において、２つ以上の接合部位６ｂ１および６ｂ２を用いてもよい。各電極層において２つ以上の接合部位６ｂ１および６ｂ２を用いることにより、電極層の端面電極との接合強度（特に電極層の接合部位を介した端面電極との接合強度）をより一層、増加させることができる。
【００７６】
各電極層において、２つ以上の接合部位を用いる場合、当該２つ以上の接合部位は、電極層における端面電極側の端部と端面電極との間で、図８Ｅおよび図９Ｈに示すように、電子の移動方向（例えば、図中の水平方向）において並列に配置されてもよいし、または直列に配置されてもよい。２つ以上の接合部位の並列配置において、当該２つ以上の接合部位は、主として電子伝導性に優れた接合部位（例えば、６ｂ１または６ｂ２の一方）、および主として電極層と端面電極との接合性に優れた接合部位（例えば、６ｂ１または６ｂ２の他方）を含むことにより、電極層の端面電極との接合強度（特に電極層の接合部位を介した端面電極との接合強度）の向上効果と、電子のより円滑な移動促進効果とのバランスがより一層、優れる。このとき、主として電子伝導性に優れた接合部位（例えば、６ｂ１または６ｂ２の一方）は、接合性材料および電子伝導性材料を含み、電極層の構成材料および／または端面電極の構成材料をさらに含んでもよい。主として電極層と端面電極との接合性に優れた接合部位（例えば、６ｂ１または６ｂ２の他方）は、接合性材料を含み、電子伝導性材料を含まない。主として電極層と端面電極との接合性に優れた接合部位はさらに、電極層の構成材料および／または端面電極の構成材料をさらに含んでもよい。
【００７７】
一般的に電池反応は、極性が異なる対向する２つの電極層間の最短距離で効率的に生じる。そのため、積層方向において当該２つの電極層の対向面積は広いことが好ましい。正極層と負極層とが対向する領域をより十分に確保することによる電池特性のさらなる向上の観点から、各電極層が端面電極側において突形状を有する端部は、以下のように配置されることが好ましい：
各電極層が端面電極側において突形状を有する端部は、例えば図１に示すように、当該電極層とは異なる極性を有する直上および直下の電極層間の領域外に配置されていることが好ましい。例えば、各負極層が端面電極側において突形状を有する端部は、その直上および直下の正極層間の領域外に配置されていることが好ましい。また例えば、各正極層が端面電極側において突形状を有する端部は、その直上および直下の負極層間の領域外に配置されていることが好ましい。
換言すると、平面視（例えば平面視による透視）において、各電極層が端面電極側において突形状を有する端部は、例えば図１に示すように、当該電極層とは異なる極性を有する直上および直下の電極層と重ならない領域に配置されていることが好ましい。例えば、平面視（例えば平面視による透視）において、各負極層が端面電極側において突形状を有する端部は、例えば図１に示すように、その直上および直下の正極層と重ならない領域に配置されていることが好ましい。また例えば、平面視（例えば平面視による透視）において、各正極層が端面電極側において突形状を有する端部は、例えば図１に示すように、その直上および直下の負極層と重ならない領域に配置されていることが好ましい。
【００７８】
正極層と負極層とが対向する領域をより十分に確保することによる電池特性のさらなる向上の観点から、各電極層の接合部位６は、以下のように配置されることが好ましい：
各電極層の接合部位は、例えば図６に示すように、当該電極層とは異なる極性を有する直上および直下の電極層間の領域外に配置されていることが好ましい。例えば、各負極層の接合部位は、その直上および直下の正極層間の領域外に配置されていることが好ましい。また例えば、各正極層の接合部位は、その直上および直下の負極層間の領域外に配置されていることが好ましい。
換言すると、平面視（例えば平面視による透視）において、各電極層の接合部位は、例えば図６に示すように、当該電極層とは異なる極性を有する直上および直下の電極層と重ならない領域に配置されていることが好ましい。例えば、平面視（例えば平面視による透視）において、各負極層の接合部位は、例えば図６に示すように、その直上および直下の正極層と重ならない領域に配置されていることが好ましい。また例えば、平面視（例えば平面視による透視）において、各正極層の接合部位は、例えば図６に示すように、その直上および直下の負極層と重ならない領域に配置されていることが好ましい。
【００７９】
本発明の固体電池１００においては、一体焼成による固体電池の製造コストの低減の観点から、電極層（正極層１および負極層２）、固体電解質層３および端面電極４（ならびに接合部位６）は、一体焼結をなしていることがより好ましい。すなわち、電極層（正極層１および負極層２）、固体電解質層３および端面電極４（ならびに接合部位６）はいずれも焼結体でありながら、一体的に焼結されていることが好ましい。
【００８０】
端面電極の色が正極側（４ａ）と負極側（４ｂ）で異なることが好ましい。本発明の固体電池を実装するとき、正極側端面電極と負極側端面電極との判別が容易になるため、実装エラーを有効に低減することができる。端面電極の色が正極側（４ａ）と負極側（４ｂ）で異なるようにするために、各端面電極の構成材料として、色の異なる接合性材料を混ぜてもよいし、または、色の異なるガラスまたはセラミックスを接合性材料に添加して着色してもよい。
【００８１】
本発明の固体電池は平面視においてあらゆる形状を有していてもよく、通常は矩形状を有する。矩形状は正方形および長方形を包含する。
【００８２】
［固体電池の製造方法］
本発明の固体電池１００は、スクリーン印刷法等の印刷法、グリーンシートを用いるグリーンシート法、またはそれらの複合法により製造することができる。以下、印刷法を採用する場合について詳しく説明するが、当該方法に限定されないことは明らかである。
【００８３】
本発明の固体電池の製造方法は、
未焼成積層体を印刷法により形成する工程；および
未焼成積層体を焼成する工程
を含む。
【００８４】
（未焼成積層体の形成工程）
本工程では、正極層用ペースト、負極層用ペースト、固体電解質層用ペースト、端面電極用ペースト等の数種類のペーストをインクとして用いて、基材上に、所定構造の未焼成積層体を印刷法により形成する。接合部位用ペーストをさらに用いてもよい。なお、端面電極以外の層および部材を積層した積層体を印刷法により形成し、得られた積層体（すなわち積層構造）の端面に、端面電極をディップ法等の塗布法により形成してもよい。端面電極は、その一部または全部を、スパッタ法および／または蒸着法などの気相法により形成してもよい。
【００８５】
各ペーストは、上記した正極活物質、負極活物質、電子伝導性材料、固体電解質材料、接合性材料、および焼結助剤からなる群から選択される各層（部材）の所定の構成材料と、有機材料を溶剤に溶解した有機ビヒクルとを湿式混合することによって作製することができる。
【００８６】
ペーストに含まれる有機材料は特に限定されないが、ポリビニルアセタール樹脂、セルロース樹脂、ポリアクリル樹脂、ポリウレタン樹脂、ポリ酢酸ビニル樹脂、ポリビニルアルコール樹脂などの高分子化合物を用いることができる。
溶剤は上記有機材料を溶解可能な限り特に限定されず、例えば、トルエン、エタノールなどを用いることができる。
【００８７】
湿式混合ではメディアを用いることができ、具体的には、ボールミル法、ビスコミル法等を用いることができる。一方、メディアを用いない湿式混合方法を用いてもよく、サンドミル法、高圧ホモジナイザー法、ニーダー分散法等を用いることができる。
【００８８】
基材は、未焼成積層体を支持可能な限り特に限定されず、例えば、ポリエチレンテレフタレート等の高分子材を用いることができる。なお、未焼成積層体を基材上に保持したまま焼成工程に供する場合には、基材は焼成温度に対する耐熱性を有するものを使用する。
【００８９】
印刷に際しては、所定の厚みおよびパターン形状で印刷層を順次、積層し、所定の固体電池の構造に対応する未焼成積層体を基材上に形成する。詳しくは、図１の固体電池１００Ａを製造する場合、例えば、最下位から最上位にかけて、所定の厚みに分割して、複数の印刷層を順次、所定のパターン形状にて積層する。各印刷層の形成に際しては、乾燥処理（すなわち、溶剤の蒸発処理）が行われる。
【００９０】
未焼成積層体を形成した後は、未焼成積層体を基材から剥離して、焼成工程に供してもよいし、または未焼成積層体を基材上に保持したまま焼成工程に供してもよい。
【００９１】
（焼成工程）
未焼成積層体を焼成に付す。焼成は、酸素ガスを含む窒素ガス雰囲気中で、例えば５００℃にて有機材料を除去した後、窒素ガス雰囲気中で例えば５５０℃〜１０００℃で加熱することで実施する。焼成は通常、積層方向Ｄ（場合によっては積層方向Ｄおよび当該積層方向Ｄに対する垂直方向Ｍ）で未焼成積層体を加圧しながら行ってもよい。加圧力は特に限定されず、例えば、１ｋｇ／ｃｍ２以上１０００ｋｇ／ｃｍ２以下、特に５ｋｇ／ｃｍ２以上５００ｋｇ／ｃｍ２以下であってよい。
【産業上の利用可能性】
【００９２】
本発明の一実施形態に係る固体電池は、蓄電が想定される様々な分野に利用することができる。あくまでも例示にすぎないが、本発明の一実施形態に係る固体電池は、モバイル機器などが使用される電気・情報・通信分野（例えば、携帯電話、スマートフォン、スマートウォッチ、ノートパソコン、デジタルカメラ、活動量計、アームコンピューター、電子ペーパーなどのモバイル機器分野）、家庭・小型産業用途（例えば、電動工具、ゴルフカート、家庭用・介護用・産業用ロボットの分野）、大型産業用途（例えば、フォークリフト、エレベーター、湾港クレーンの分野）、交通システム分野（例えば、ハイブリッド車、電気自動車、バス、電車、電動アシスト自転車、電動二輪車などの分野）、電力系統用途（例えば、各種発電、ロードコンディショナー、スマートグリッド、一般家庭設置型蓄電システムなどの分野）、医療用途（イヤホン補聴器などの医療用機器分野）、医薬用途（服用管理システムなどの分野）、ならびに、ＩｏＴ分野、宇宙・深海用途（例えば、宇宙探査機、潜水調査船などの分野）などに利用することができる。
【符号の説明】
【００９３】
１：正極層
２：負極層
３：固体電解質層
４：端面電極
４ａ：正極側の端面電極
４ｂ：負極側の端面電極
６：接合部位
６ａ：正極層の接合部位
６ｂ：負極層の接合部位
４０：端面電極の相補的形状部
４０ａ：正極側の端面電極の相補的形状部
４０ｂ：負極側の端面電極の相補的形状部
６０：接合部位の相補的形状部
６０ａ：正極層の接合部位の相補的形状部
６０ｂ：負極層の接合部位の相補的形状部
１００（１００Ａ、１００Ｂ、１００Ｃ、１００Ｄ、１００Ｅ、１００Ｆ）：固体電池
【図１】
2020100683.tif 000003
【図２】
2020100683.tif 000004
【図３】
2020100683.tif 000005
【図４】
2020100683.tif 000006
【図５】
2020100683.tif 000007
【図６】
2020100683.tif 000008
【図７Ａ】
2020100683.tif 000009
【図７Ｂ】
2020100683.tif 000010
【図７Ｃ】
2020100683.tif 000011
【図７Ｄ】
2020100683.tif 000012
【図７Ｅ】
2020100683.tif 000013
【図７Ｆ】
2020100683.tif 000014
【図７Ｇ】
2020100683.tif 000015
【図７Ｈ】
2020100683.tif 000016
【図７Ｉ】
2020100683.tif 000017
【図７Ｊ】
2020100683.tif 000018
【図７Ｋ】
2020100683.tif 000019
【図７Ｌ】
2020100683.tif 000020
【図７Ｍ】
2020100683.tif 000021
【図７Ｎ】
2020100683.tif 000022
【図７Ｏ】
2020100683.tif 000023
【図７Ｐ】
2020100683.tif 000024
【図７Ｑ】
2020100683.tif 000025
【図７Ｒ】
2020100683.tif 000026
【図７Ｓ】
2020100683.tif 000027
【図７Ｔ】
2020100683.tif 000028
【図８Ａ】
2020100683.tif 000029
【図８Ｂ】
2020100683.tif 000030
【図８Ｃ】
2020100683.tif 000031
【図８Ｄ】
2020100683.tif 000032
【図８Ｅ】
2020100683.tif 000033
【図８Ｆ】
2020100683.tif 000034
【図８Ｇ】
2020100683.tif 000035
【図８Ｈ】
2020100683.tif 000036
【図８Ｉ】
2020100683.tif 000037
【図８Ｊ】
2020100683.tif 000038
【図８Ｋ】
2020100683.tif 000039
【図８Ｌ】
2020100683.tif 000040
【図８Ｍ】
2020100683.tif 000041
【図８Ｎ】
2020100683.tif 000042
【図８Ｏ】
2020100683.tif 000043
【図８Ｐ】
2020100683.tif 000044
【図９Ａ】
2020100683.tif 000045
【図９Ｂ】
2020100683.tif 000046
【図９Ｃ】
2020100683.tif 000047
【図９Ｄ】
2020100683.tif 000048
【図９Ｅ】
2020100683.tif 000049
【図９Ｆ】
2020100683.tif 000050
【図９Ｇ】
2020100683.tif 000051
【図９Ｈ】
2020100683.tif 000052
【図９Ｉ】
2020100683.tif 000053
【図９Ｊ】
2020100683.tif 000054
【図９Ｋ】
2020100683.tif 000055
【図９Ｌ】
2020100683.tif 000056
【図９Ｍ】
2020100683.tif 000057
【図９Ｎ】
2020100683.tif 000058
【図９Ｏ】
2020100683.tif 000059
【図９Ｐ】
2020100683.tif 000060
【図１０】
2020100683.tif 000061
【図１１】
2020100683.tif 000062
【国際調査報告】
2020100683.tif 000063
2020100683.tif 000064
2020100683.tif 000065
2020100683.tif 000066